(57)【要約】【課題】トラックピッチが７０ｎｍ以下であり、かつアスペクト比が２以上の細線パターンであっても原盤からモールド構造体を剥離する工程で、剥離不良を生じることがない原盤及び該原盤から作製されたモールド構造体の提供。【解決手段】円板状の基板と、該基板の一の表面に、該表面を基準として複数の凹部が配列されることによって形成された凹凸部を有し、モールド構造体を製造するための原盤であって、前記凹部が配列された方向における凹部の断面形状において、該凹部の底辺の両端の角部の曲率半径が１ｎｍ〜３ｎｍであり、かつ該凹部の幅が８ｎｍ以上である原盤及びそれにより作製されたモールド構造体である。【選択図】図１
2010086579.tif 000002
【特許請求の範囲】
【請求項１】
円板状の基板と、該基板の一の表面に、該表面を基準として複数の凹部が配列されることによって形成された凹凸部を有し、モールド構造体を製造するための原盤であって、
前記凹部が配列された方向における凹部の断面形状において、該凹部の底辺の両端の角部の曲率半径が１ｎｍ〜３ｎｍであり、かつ該凹部の幅が８ｎｍ以上であることを特徴とする原盤。
【請求項２】
凸部が配列された方向における凸部の断面形状において、該凸部の頂辺の両端の角部の曲率半径が１ｎｍ〜５ｎｍである請求項１に記載の原盤。
【請求項３】
凸部及び凹部のラインウィドスラフネス（ＬＷＲ)が半値幅の３０％以下であり、凸部のラインウィドスラフネス（ＬＷＲ）Ｒ１と凹部のラインウィドスラフネス（ＬＷＲ）Ｒ２とが、Ｒ１≧Ｒ２の関係を満たす請求項１から２のいずれかに記載の原盤。
【請求項４】
凹部の壁角度が７５度〜８５度である請求項１から３のいずれかに記載の原盤。
【請求項５】
凹凸部表面を被覆する導電膜の膜厚の変動が、凹部の底部から凸部の頂部まで１０％以内である請求項１から４のいずれかに記載の原盤。
【請求項６】
導電膜の膜厚が、凹部の幅の１０％〜３０％である請求項５に記載の原盤。
【請求項７】
凹凸部表面に膜厚１ｎｍ〜３ｎｍの有機薄膜を形成し、該有機薄膜上に導電膜を有する請求項５から６のいずれかに記載の原盤。
【請求項８】
請求項１から７のいずれかに記載の原盤を用いて作製されたことを特徴とするモールド構造体。
【請求項９】
アスペクト比が２以上である請求項８に記載のモールド構造体。
【発明の詳細な説明】
【技術分野】
【０００１】
本発明は、原盤からモールド構造体を剥離する剥離工程で剥離不良を生じることがない原盤及び該原盤から作製されたモールド構造体に関する。
【背景技術】
【０００２】
近時、モールド構造体上に形成されたナノサイズパターンを基板上に塗布された樹脂層に正確に転写するナノインプリントとよばれるプロセス技術が注目されている（特許文献１参照）。
前記ナノインプリントとしては、ＵＶインプリント方式、熱インプリント方式などの手法により、必要とされる樹脂や、モールド構造体の材料などが異なる。前記熱インプリント方式に用いられるＮｉモールド構造体を製造するプロセスの一つとしては、Ｓｉ基板上に形成したレジスト層を電子線描画により露光し、現像した後、反応性イオンエッチング（ＲＩＥ；Ｒｅａｃｔｉｖｅ  Ｉｏｎ  Ｅｔｃｈｉｎｇ）で凹凸パターンを微細加工した後、それを原盤として該原盤上に導電膜を形成し、Ｎｉ電鋳後、原盤から剥離してＮｉモールド構造体を作製（複製）していく技術がある。
このようなＮｉモールド構造体を作製する方法では、原盤からＮｉモールド構造体を剥離する工程があるが、トラックピッチが７０ｎｍ以下の細線化に伴って剥離時にＮｉ細線部が破壊してパターンが形成できないという問題があり、その速やかな解決が望まれているのが現状である。
【０００３】
【特許文献１】特開２００５−３５３１６４号公報
【発明の開示】
【発明が解決しようとする課題】
【０００４】
本発明は、従来における前記問題を解決し、以下の目的を達成することを課題とする。即ち、本発明は、トラックピッチが７０ｎｍ以下であり、かつアスペクト比が２以上の細線パターンであっても原盤からモールド構造体を剥離する工程で、剥離不良を生じることがない原盤及び該原盤から作製されたモールド構造体を提供することを目的とする。
【課題を解決するための手段】
【０００５】
前記課題を解決するため本発明者らが鋭意検討を重ねた結果、細線部への応力集中を低減できる最適な凹凸パターン形状を有する原盤を用い、好ましくは電鋳中のパターン内結晶成長不良を低減できる導電膜の膜厚とし、界面密着性を低減するため原盤表面に有機薄膜を形成することにより、トラックピッチが７０ｎｍ以下であり、かつアスペクト比が２以の細線パターンを剥離不良なく形成できることを知見した。
【０００６】
本発明は、本発明者らによる前記知見に基づくものであり、前記課題を解決するための手段としては以下の通りである。即ち、
＜１＞  円板状の基板と、該基板の一の表面に、該表面を基準として複数の凹部が配列されることによって形成された凹凸部を有し、モールド構造体を製造するための原盤であって、
前記凹部が配列された方向における凹部の断面形状において、該凹部の底辺の両端の角部の曲率半径が１ｎｍ〜３ｎｍであり、かつ該凹部の幅が８ｎｍ以上であることを特徴とする原盤である。
＜２＞  凸部が配列された方向における凸部の断面形状において、該凸部の頂辺の両端の角部の曲率半径が１ｎｍ〜５ｎｍである前記＜１＞に記載の原盤である。
＜３＞  凸部及び凹部のラインウィドスラフネス（ＬＷＲ)が半値幅の３０％以下であり、凸部のラインウィドスラフネス（ＬＷＲ）Ｒ１と凹部のラインウィドスラフネス（ＬＷＲ）Ｒ２とが、Ｒ１≧Ｒ２の関係を満たす前記＜１＞から＜２＞のいずれかに記載の原盤である。
＜４＞  凹部の壁角度が７５度〜８５度である前記＜１＞から＜３＞のいずれかに記載の原盤である。
＜５＞  凹凸部表面を被覆する導電膜の膜厚の変動が、凹部の底部から凸部の頂部まで１０％以内である前記＜１＞から＜４＞のいずれかに記載の原盤である。
＜６＞  導電膜の膜厚が、凹部の幅の１０％〜３０％である前記＜５＞に記載の原盤である。
＜７＞  凹凸部表面に膜厚１ｎｍ〜３ｎｍの有機薄膜を形成し、該有機薄膜上に導電膜を有する前記＜５＞から＜６＞のいずれかに記載の原盤である。
＜８＞  前記＜１＞から＜７＞のいずれかに記載の原盤を用いて作製されたことを特徴とするモールド構造体である。
＜９＞  アスペクト比が２以上である前記＜８＞に記載のモールド構造体である。
＜１０＞  前記＜８＞から＜９＞のいずれかに記載のモールド構造体を、磁気記録媒体の基板上に形成されたインプリントレジスト組成物からなるインプリントレジスト層に押圧して前記モールド構造体に形成された凹凸部に基づく凹凸パターンを転写する転写工程を少なくとも含むことを特徴とするインプリント方法である。
＜１１＞  前記＜１０＞に記載のインプリント方法を用いて、磁気記録媒体を製造することを特徴とする磁気記録媒体の製造方法である。
【発明の効果】
【０００７】
本発明によると、従来における諸問題を解決でき、トラックピッチが７０ｎｍ以下であり、かつアスペクト比が２以上の細線パターンであっても原盤からモールド構造体を剥離する工程で、剥離不良を生じることがない原盤及び該原盤から作製されたモールド構造体を提供することができる。
【発明を実施するための最良の形態】
【０００８】
（原盤及びモールド構造体）
本発明の原盤は、本発明のモールド構造体の製造に用いられ、円板状の基板と、該基板の一の表面に、該表面を基準として複数の凹部が配列されることによって形成された凹凸部を有してなり、更に必要に応じてその他の構成を有してなる。
本発明のモールド構造体は、本発明の前記原盤を用いて作製される。
図１に示すように、前記原盤１の凹凸形状と、前記モールド構造体２０の凹凸形状とは、１対１に対応している。即ち、原盤の凹部はモールド構造体の凸部に対応し、原盤の凸部はモールド構造体の凹部に対応する。なお、図１中、１３は導電膜、１４は有機薄膜を示す。
【０００９】
ここで、図２は、本発明の原盤の一実施形態における構成を示す部分斜視図であり、図３は、図２のＡ−Ａ線での概略断面図である。
図２に示すように、原盤１は、円板状をなす基板２の一の表面２ａ（以下、基準面２ａということがある）に、該表面２ａを基準として、複数の凸部３ａ及び凹部３ｂが同心円状に形成されてなる。この場合、凸部３ａと、複数の凸部３ａ間に形成された凹部３ｂとを総称して凹凸部３とする。
前記凸部３ａ（凹部３ｂ）の配列方向（凸部３ａ（凹部３ｂ）が列設されている方向）における断面形状は、図２に示すように、例えば矩形などが挙げられる。なお、前記凸部３ａ（凹部３ｂ）の断面形状は、矩形に限られず、目的に応じて、後述するエッチング工程を制御することにより、任意の形状を選択することができる。
また、基板２の厚みは、０．５ｍｍ以上１０ｍｍ以下であることが好ましい。
【００１０】
図３に示すように、前記凹部３ｂが配列された方向における凹部３ｂの断面形状において、該凹部３ｂの底辺の両端の角部１１，１１が丸みをおびており、その曲率半径が１ｎｍ〜３ｎｍである。これにより、原盤からモールド構造体を剥離時にモールド構造体にかかる応力を低減することができる。
前記曲率半径が１ｎｍ未満であると、応力集中が緩和できず原盤から複版の剥離時にパターンを崩壊させることがあり、３ｎｍを超えると、細線パターンに対し壁角度と半値幅の関係から決定される凹部（複版凸部）の線幅が規定値よりも外れるため、応力集中を緩和できず剥離時にパターンを崩壊させることがある。
また、前記凹部３ｂの幅Ｌは８ｎｍ以上であり、８．５ｎｍ〜１３ｎｍであることが好ましい。これにより、細線部への応力集中を軽減することができる。前記凹部の幅が８ｎｍ未満であると、応力集中を軽減することができず、またラフネスばらつきの下限値においては平坦形状を確保できず剥離時にパターンを崩壊させることがある。
前記曲率半径及び凹部の幅は、例えば透過型電子顕微鏡（ＴＥＭ）による断面形状の観察から求めることができる。
【００１１】
前記凸部３ａが配列された方向における凸部３ａの断面形状において、該凸部の頂辺の両端の角部１２，１２が丸みをおびており、その曲率半径が１ｎｍ〜５ｎｍであることが好ましく、２ｎｍ〜４．５ｎｍがより好ましい。これにより、導電膜の膜厚を均一化でき、電鋳時の結晶成長を均一化でき、原盤からモールド構造体を剥離時にモールド構造体にかかる応力を低減することができる。
前記曲率半径が、１ｎｍ未満であると、電流密度が角部に集中することから電鋳時の結晶成長が角部で進むことにより、パターン内部が結晶成長する前に口を塞いでしまい、パターン内に空洞を生じさせることで結晶強度が低下し、剥離時にパターンを崩壊させることがあり、５ｎｍを超えると、導電膜成膜時に導電膜が曲率に沿って成長されることから導電膜がパターンの口で厚くなり、電鋳時にパターン内部が結晶成長する前に口を塞いでしまい、パターン内に空洞を生じさせることで結晶強度が低下し、剥離時にパターンを崩壊させることがある。
前記曲率半径は、例えば透過型電子顕微鏡（ＴＥＭ）による断面形状の観察から求めることができる。
【００１２】
本発明においては、凸部及び凹部のラインウィドスラフネス（ＬＷＲ)が半値幅の３０％以下が好ましく、０％〜１５％であることがより好ましい。
前記ラインウィドスラフネス（ＬＷＲ)が半値幅の３０％を超えると、凹部の幅が細くなりすぎ、応力集中を招き剥離時にパターン崩壊を生じさせることがある。
前記ラインウィドスラフネス（ＬＷＲ)は、パターン形成の際に生じるライン幅のバラツキを表し、ＣＤ−ＳＥＭ測定から設定された輝度となる位置の幅を測定し、ライン上５１２ポイントの平均をとることにより求めることができる。
また、前記凸部のラインウィドスラフネス（ＬＷＲ）Ｒ１と前記凹部のラインウィドスラフネス（ＬＷＲ）Ｒ２とが、Ｒ１≧Ｒ２の関係を満たすことが好ましい。前記凸部のラインウィドスラフネス（ＬＷＲ）Ｒ１と凹部のラインウィドスラフネス（ＬＷＲ）Ｒ２とが、Ｒ１≧Ｒ２の関係を満たさないと、特に元々線幅が細く応力の集中する凹部で、原盤と複版の密着面積が上がることでアンカー効果により更に密着力が上がることと、ラフネスのばらつきの下限において設計値よりも更に細線になることで、応力集中を加速させ剥離時にパターン崩壊を生じさせることがある。
前記凸部のラインウィドスラフネス（ＬＷＲ）Ｒ１及び前記凹部のラインウィドスラフネス（ＬＷＲ）Ｒ２は、例えばＣＤ−ＳＥＭの輝度の設定値を変えること、又は断面ＡＦＭなどにより測定することができる。
【００１３】
前記凹部３ｂの壁角度（凹部と凸部を結ぶ側壁の傾斜方向の鋭角）Ｄは、７５度〜８５度であること好ましく、８０度〜８２度がより好ましい。これにより、細線幅を維持し、電鋳時の剥離性を向上させことができる。
前記壁角度が、７５度未満であると、凹部の線幅が細くなり、応力集中を招き剥離時にパターン崩壊を生じさせることがあり、８５度を超えると、剥離時に摩擦力が上がり、パターン崩壊を生じさせることがある。
前記凹部３ｂの壁角度Ｄは、例えば透過型電子顕微鏡（ＴＥＭ）による断面形状の観察から求めることができる。
【００１４】
前記モールド構造体の材料としては、特に制限はなく、目的に応じて適宜選択することができるが、石英、金属、及び樹脂のいずれかの材料が好適である。
前記金属としては、例えばＮｉ、Ｃｕ、Ａｌ、Ｍｏ、Ｃｏ、Ｃｒ、Ｔａ、Ｐｄ、Ｐｔ、Ａｕ等の各種金属、又はこれらの合金を用いることができる。これらの中でも、Ｎｉ、Ｎｉ合金が特に好ましい。
前記樹脂としては、例えばポリエチレンテレフタレート（ＰＥＴ）、ポリエチレンナフタレート（ＰＥＮ）、ポリカーボネート（ＰＣ）、低融点フッ素樹脂などが挙げられる。
【００１５】
−有機薄膜−
前記原盤の凹凸部表面に、膜厚１ｎｍ〜３ｎｍの有機薄膜を有することが好ましい。これにより、原盤からモールド構造体を剥離時の界面密着力を低減することができる。
【００１６】
前記有機薄膜の材料としては、例えば炭化水素系材料、フッ素系材料、フッ素系シランカップリング剤、などが挙げられる。
前記炭化水素系材料としては、例えばステアリン酸、オレイン酸等のカルボン酸類、ステアリン酸ブチル等のエステル類；オクタデシルスルホン酸等のスルホン酸類；リン酸モノオクタデシル等のリン酸エステル類；ステアリルアルコール、オレイルアルコール等のアルコール類；ステアリン酸アミド等のカルボン酸アミド類；ステアリルアミン等のアミン類；などが挙げられる。
前記フッ素系材料としては、上記炭化水素系材料のアルキル基の一部又は全部をフルオロアルキル基もしくはパーフルオロポリエーテル基で置換した材料が挙げられる。前記パーフルオロポリエーテル基としては、パーフルオロメチレンオキシド重合体、パーフルオロエチレンオキシド重合体、パーフルオロ−ｎ−プロピレンオキシド重合体（ＣＦ２ＣＦ２ＣＦ２Ｏ）ｎ、パーフルオロイソプロピレンオキシド重合体（ＣＦ（ＣＦ３）ＣＦ２Ｏ）ｎ又はこれらの共重合体等である。
前記フッ素系シランカップリング剤としては、分子中に少なくとも１個、好ましくは１〜１０個のアルコキシシラン基、クロロシラン基を有し、分子量が２００〜５００,０００のものが好ましい。前記アルコキシシラン基としては、例えば−Ｓｉ（ＯＣＨ３）３基、−Ｓｉ（ＯＣＨ２ＣＨ３）３基、などが挙げられる。前記クロロシラン基としては、-Ｓｉ（Ｃｌ）３基などが挙げられる。具体的には、ヘプタデカフルオロ−１，１，２，２−テトラ-ハイドロデシルトリメトキシシラン、ペンタフルオロフェニルプロピルジメチルクロロシラン、トリデカフルオロ−１，１，２，２−テトラ-ハイドロオクチルトリエトキシシラン、トリデカフルオロ−１，１，２，２−テトラ-ハイドロオクチルトリメトキシシラン、などが挙げられる。
【００１７】
前記有機薄膜の形成方法としては、特に制限はなく、目的に応じて適宜選択することができ、例えば蒸着法、浸漬法などが挙げられる。
【００１８】
−導電膜−
前記導電膜は、その材料、形状、構造、大きさ等については特に制限はなく、目的に応じて適宜選択することができ、例えば、前記構造としては単層構造であってもよいし、積層構造であってもよく、前記大きさとしては用途等に応じて適宜選択することができる。
前記材料としては、特に制限はなく、目的に応じて適宜選択することができ、例えば、Ｎｉ、Ｎｂ、Ｔａ、Ｔｉ、Ｗ、Ｃｒ、Ｃｏ、Ｐｔ、Ｃｕ、Ｉｒ、Ｒｈ、Ｆｅ、Ｒｕ、又はこれらの合金、などが挙げられる。これらは、１種単独で使用してもよいし、２種以上を併用してもよい。
前記導電膜の形成方法としては、特に制限はなく、目的に応じて適宜選択することができ、例えば、メッキ法、印刷法、スパッタリング法、ＣＶＤ法、蒸着法、などにより形成することができる。
前記導電膜の膜厚の変動は、凹部の底部から凸部の頂部まで１０％以内であることが好ましい。前記膜厚の変動が１０％を超えると、凸部の頂部の導電膜の膜厚が厚すぎると電鋳時の結晶成長不良を起こすことがあり、凹部の底部の導電膜の膜厚が薄すぎると電鋳材料と原盤材料の界面密着力が上昇し、いずれも剥離時にパターン形成不良を生じさせることがある。
また、前記導電膜の膜厚は、凹部の幅の１０％〜３０％であることが好ましい。これにより、原盤への電鋳時における結晶欠陥を低減することができる。前記導電膜の膜厚が凹部の幅の１０％未満であると、原盤表面への被覆が不十分で原盤と電鋳複版の密着力を上昇させることがあり、３０％を超えると、凸部の口が厚膜になり、電鋳時に結晶成長不良を引き起こすことがある。
【００１９】
前記原盤の凹凸形状を調整する方法としては、特に制限はなく、目的に応じて適宜選択することができるが、例えば、（１）描画パターン形成後、エッチング工程でのエッチングガス、エッチング加工条件を適宜調整する方法、（２）矩形のパターンを形成した後追加のエッチングプロセスで凸部及び凹部の角部を丸める方法、などが挙げられる。
【００２０】
＜モールド構造体の製造方法＞
ここで、図４及び図５は、本発明のモールド構造体の製造方法の一例を示す工程図であり、図４は原盤作製工程を示し、図５はモールド作製工程を示す。
図４（ａ）に示されるように、表面が平滑なシリコンウエハーである原板（Ｓｉ基板）３０を用意し、この原板３０の上に、電子線レジスト液をスピンコート法等により塗布して、レジスト層３２を形成し（図４（ｂ）参照）、ベーキング処理（プレベーク）を行う。
【００２１】
次いで、高精度な回転ステージ又はＸ−Ｙステージを備えた不図示の電子ビーム露光装置のステージ上に原板３０をセットし、原板３０を回転させながら、サーボ信号、ディスクリートトラック、又はビットパターンドトラックに対応して変調した電子ビームを照射し、レジスト層３２の略全面に所定のパターン３３、例えば各トラックに回転中心から半径方向に線状に延びるサーボ信号に相当するパターンを円周上の各フレームに対応する部分に描画露光（電子線描画）する（図４（ｃ）参照）。
【００２２】
次いで、図４（ｄ）に示されるように、レジスト層３２を現像処理し、露光（描画）部分を除去して、残ったレジスト層３２による所望厚さの被覆層を形成する。この被覆層が次工程（エッチング工程）のマスクとなる。なお、原板３０上に塗布されるレジストはポジ型、ネガ型のどちらでも使用可能であるが、ポジ型とネガ型では、露光（描画）パターンが反転することになる。この現像処理の後には、レジスト層３２と原板３０との密着力を高めるためにベーキング処理（ポストベーク）を行う。
【００２３】
次いで、図４（ｅ）に示されるように、レジスト層３２の開口部３４より原板３０を表面より所定深さだけ除去（エッチング）する。このエッチングにおいては、アンダーカット（サイドエッチ）を最小にすべく、異方性のエッチングが好ましい。このような、異方性のエッチングとしては、反応性イオンエッチング（ＲＩＥ；Ｒｅａｃｔｉｖｅ  Ｉｏｎ  Ｅｔｃｈｉｎｇ）が好ましく採用できる。
【００２４】
次いで、図５（ｆ）に示されるように、レジスト層３２を除去する。レジスト層３２の除去方法は、乾式法としてアッシングが採用でき、湿式法として剥離液による除去法が採用できる。以上のアッシング工程により、所望の凹凸状パターンの反転型が形成された原盤３６が作製される。
ここで、原盤３６を純水で洗浄し、乾燥する。
【００２５】
次いで、図５（ｇ）に示されるように、原盤３６の表面に均一厚さに導電層３８を形成する。この導電層３８の形成方法としては、ＰＶＤ（Ｐｈｙｓｉｃａｌ  Ｖａｐｏｒ  Ｄｅｐｏｓｉｔｉｏｎ）、ＣＶＤ（Ｃｈｅｍｉｃａｌ  Ｖａｐｏｒ  Ｄｅｐｏｓｉｔｉｏｎ）、スパッタリング、イオンプレーティングを含む各種の金属成膜法等が適用できる。このように、導電膜の層（符号３８）を１層形成すれば、次工程（電鋳工程）の金属の電着が均一に行えるという効果が得られる。導電層３８としては、Ｎｉを主成分とする膜であることが好ましい。このようなＮｉを主成分とする膜は、形成が容易であり、かつ硬質であるため、導電膜として好ましい。
なお、導電膜形成においては最終品質（磁気記録媒体の品質）に影響を与えない範囲で剥離を補助する下地層（剥離層、無機・有機を問わない）を基板と導電膜の界面に付与してもよい。
【００２６】
次いで、図５（ｈ）に示されるように、原盤３６の表面に、電鋳により所望の厚さの金属（ここでは、Ｎｉ）による金属盤４０を積層する（反転板形成工程）。この工程は、電鋳装置の電解液中に原盤３６を浸し、原盤３６を陽極とし、陰極との間に通電することにより行われるが、このときの電解液の濃度、ｐＨ、電流のかけ方等は、積層された金属盤４０に歪みのない最適条件で実施されることが求められる。
そして、上記のようにして金属盤４０の積層された原盤３６が電鋳装置の電解液から取り出され、剥離槽（不図示）内の純水に浸される。
【００２７】
次いで、剥離槽内において、金属盤４０を原盤３６から剥離し（剥離工程）、図５（ｉ）に示すような、原盤３６から反転した凹凸状パターンを有する複製金属盤４２を得る。
ここで、剥離後の原盤は、純水で洗浄し、乾燥して再生する。再生した原盤は導電化処理からの工程を繰り返すことで同一原盤から複数の金属盤が作製できる。
【００２８】
その後、複製金属盤４２の内径及び外径を、所定のサイズに打抜き加工する。以上のプロセスにより、図５（ｉ）に示すように、凹凸パターンを有するモールド構造体２０が作製される。
【００２９】
モールド構造体２０の表面には、凹凸パターンが形成される。また、図示を省略しているが、モールドの上にダイヤモンドライクカーボン等の保護膜（保護層）や、更に、保護膜上に潤滑剤層を設けてもよい。
また、導電層３８と、保護層との密着性を強化するため、導電層３８上にＳｉ等の密着強化層を形成し、その後に保護層を形成してもよい。
【００３０】
本発明のモールド構造体は、ＤＴＭ（ディスクリート・トラック・メディア）用インプリントモールド、及びＢＰＭ（ビット・パターンド・メディア）用インプリントモールドのいずれかに好適に用いられる。
【実施例】
【００３１】
以下、本発明の実施例について説明するが、本発明は下記実施例に何ら限定されるものではない。
【００３２】
（実施例１）
＜Ｎｏ．１のインプリント用モールド構造体の作製＞
−原盤の作製−
直径８インチの円板状のＳｉ基板上に電子線レジストを、スピンコート法を用いて１００ｎｍの厚さに塗布した。
その後、回転式電子線露光装置にてトラックピッチ７０ｎｍのラインアンドスペースを電子線露光し、現像することで、凹凸パターンを有する前記電子線レジストをＳｉ基板上に形成した。
凹凸パターンを有する前記電子線レジストをマスクとして、前記Ｓｉ基板に対して反応性イオンエッチング処理を行い、Ｓｉ基板上に凹凸形状を形成した。
残存した前記電子線レジストを、可溶溶剤にて洗浄することで除去し、乾燥した後に原盤を作製した。
【００３３】
−モールド構造体の作製−
次に、原盤の表面にスパッタリング法により、Ｎｉ（ニッケル）導電性膜を膜厚９ｎｍに形成した。導電膜が付与された原盤を、下記組成のＮｉ電鋳浴に浸漬させて５０ｒｐｍ〜１５０ｒｐｍの回転速度で回転させながら、電鋳処理を行い、厚み３００μｍのＮｉ盤を作製した。その後、このＮｉ盤を原盤から剥離し、残留するレジスト膜を除去し、洗浄した。以上により、Ｎｉモールド構造体を作製した。
−Ｎｉ電鋳浴組成及び温度−
・スルファミン酸ニッケル・・・６００ｇ／Ｌ
・ホウ酸・・・４０ｇ／Ｌ
・界面活性剤（ラウリル硫酸ナトリウム）・・・０．１５ｇ／Ｌ
・ｐＨ＝４．０
・温度＝５５℃
【００３４】
＜Ｎｏ．２〜１１のモールド構造体の作製＞
Ｎｏ．１の原盤作製において、反応性イオンエッチング条件を変えた以外は、Ｎｏ．１と同様にして、Ｎｏ．２〜１１のモールド構造体を作製した。
【００３５】
次に、得られた原盤、及びモールド構造体について、以下のようにして、原盤の形状、及びパターン形成性を評価した。結果を表１に示す。なお、Ｓｉ原盤の形状とＮｉモールド構造体の形状はＴＥＭ観察による断面図からほぼ１対１に対応していることを確認した。
【００３６】
＜凹部曲率、凹部幅、凸部曲率、凸部幅、アスペクト比、高さ、半値幅、壁角度、及び導電膜の膜厚の測定＞
透過型電子顕微鏡（ＴＥＭ）による断面形状の観察から、凹部曲率、凹部幅、凸部曲率、凸部幅、アスペクト比、高さ、半値幅、壁角度、及び導電膜の膜厚を求めた。
【００３７】
＜凸部及び凹部のラインウィドスラフネスの測定＞
ＣＤ−ＳＥＭにより測定ポイントに対応する輝度の条件を変更し、一部で断面ＡＦＭとの相関をとることにより求めた。
【００３８】
＜剥離後のパターン形成性＞
走査型電子顕微鏡（ＳＥＭ）のトップビューから観察視野内のＮｉ凸部の面積と、崩壊なくパターンが形成されているＮｉ凸部の面積との比率を算出しした。なお、１００％は剥離不良なし、０％は全面パターン崩壊であり、本発明においては、前記比率が８０％以上を合格とした。
【００３９】
【表１】
2010086579.tif 000003
【００４０】
（実施例２）
＜Ｎｏ．１２のモールド構造体の作製＞
Ｎｏ．１の原盤作製において、反応性イオンエッチングの条件を変えた以外は、Ｎｏ．１と同様にして、Ｎｏ．１２のモールド構造体を作製した。
【００４１】
＜Ｎｏ．１３〜１５のモールド構造体の作製＞
Ｎｏ．１２の原盤作製で得られた原盤の表面に有機薄膜（フッ化トリクロロシラン）を蒸着法により、表２に示す膜厚で形成した以外は、Ｎｏ．１２と同様にして、Ｎｏ．１３〜１５のモールド構造体を作製した。
なお、有機薄膜の膜厚は、ベタ膜部での膜厚をエリプソメーターにて測定した。
【００４２】
次に、得られた原盤、及びモールド構造体について、以下のようにして、原盤の形状、及びパターン形成性を評価した。結果を表２に示す。なお、Ｓｉ原盤の形状とＮｉモールド構造体の形状はＴＥＭ観察による断面図からほぼ１対１に対応していることを確認した。
【００４３】
【表２】
2010086579.tif 000004
【００４４】
（実施例３）
＜Ｎｏ．１６〜１９のモールド構造体の作製＞
Ｎｏ．１のモールド構造体の作製において、スパッタリングの条件を変えて、表３に示す導電膜の膜厚に変えた以外は、Ｎｏ．１と同様にして、Ｎｏ．１６〜１９のモールド構造体を作製した。
【００４５】
次に、得られた原盤、及びモールド構造体について、以下のようにして、原盤の形状、及びパターン形成性を評価した。結果を表３に示す。なお、Ｓｉ原盤の形状とＮｉモールド構造体の形状はＴＥＭ観察による断面図からほぼ１対１に対応していることを確認した。
【００４６】
【表３】
2010086579.tif 000005
＊凸部：凸部の頂辺の導電膜の膜厚
＊凹部：凹部の底辺の導電膜の膜厚
【００４７】
（実施例４）
＜Ｎｏ．２０〜２２のモールド構造体の作製＞
Ｎｏ．１のモールド構造体の作製において、スパッタリングの条件を変えて、表３に示す導電膜の膜厚に変えた以外は、Ｎｏ．１と同様にして、Ｎｏ．２０〜２２のモールド構造体を作製した。
【００４８】
次に、得られた原盤、及びモールド構造体について、以下のようにして、原盤の形状、及びパターン形成性を評価した。結果を表４に示す。なお、Ｓｉ原盤の形状とＮｉモールド構造体の形状はＴＥＭ観察による断面図からほぼ１対１に対応していることを確認した。
【００４９】
【表４】
2010086579.tif 000006
＊壁上：凹部と凸部を結ぶ側壁の凸部側近傍の導電膜の膜厚
＊壁下：凹部と凸部を結ぶ側壁の凹部側近傍の導電膜の膜厚
【産業上の利用可能性】
【００５０】
本発明の原盤及び該原盤により作製されたモールド構造体は、トラックピッチが７０ｎｍ以下であり、かつアスペクト比が２以上の細線パターンであっても原盤からモールド構造体を剥離する工程で、剥離不良を生じることがないので、例えばディスクリートトラックメディア（ＤＴＭ）の作製や、パターンドメディア（ＢＰＭ）の作製に好適である。
【図面の簡単な説明】
【００５１】
【図１】図１は、本発明の原盤及びモールド構造体の一例を示す部分拡大図である。
【図２】図２は、本発明の原盤の一例を示す部分斜視図である。
【図３】図３は、図２のＡ−Ａ線での断面図である。
【図４】図４は、本発明のモールド構造体の製造方法における原盤作製工程を示す工程図である。である。
【図５】図５は、本発明のモールド構造体の製造方法におけるモールド作製工程を示す工程図である。
【符号の説明】
【００５２】
１      原盤
２      基板
２ａ    一の表面
３ａ    凸部
３ｂ    凹部
２０      モールド構造体
３０      原板
３２      レジスト層
３３      パターン
３４      開口部
３６      原盤
３８      導電層
４０      金属盤
４２      複製金属盤
【図２】
2010086579.tif 000007
【図４】
2010086579.tif 000008
【図１】
2010086579.tif 000009
【図３】
2010086579.tif 000010
【図５】
2010086579.tif 000011